(57)【要約】  ナノフィラーならびに、エチレンおよび、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの２つ以上の混合物から選択されるコモノマーの共重合単位を有するエチレン／エステルコポリマーを含むナノフィラーマスターバッチ；およびポリオレフィンおよびナノフィラーマスターバッチを含むナノコンポジット；を開示する。ナノフィラーマスターバッチおよびナノコンポジットを調製する方法も開示する。【特許請求の範囲】
【請求項１】
（ａ）エチレンとＣ4〜Ｃ8不飽和酸のエステルの共重合単位を含むエチレン／エステルコポリマー及び（ｂ）ナノフィラーを含み、（ｃ）エチレンとＣ4〜Ｃ8不飽和酸のエステルの共重合単位を含む、エチレン／エステルコポリマー以外の第１のポリオレフィンをさらに含んでいてもよい組成物であって、（ｉ）前記エチレン／エステルコポリマーは、高圧ランダム共重合により製造され、また前記コポリマーの総重量を基準にして約４重量％〜約２０重量％の、少なくとも２つのカルボン酸基を有するＣ4〜Ｃ8不飽和酸のモノエステル類、少なくとも２つのカルボン酸基を有するＣ4〜Ｃ8不飽和酸のジエステル類、およびそれらの２つ以上の混合物からなる群から選択されるＣ4〜Ｃ8不飽和酸のエステルの共重合単位を含み、（ｉｉ）第１のポリオレフィンは、エチレンポリマー類、プロピレンポリマー類およびそれらの２つ以上のブレンドからなる群から選択される、組成物。
【請求項２】
第１成分（ａ）エチレン／エステルコポリマーは、前記組成物の総重量を基準にして約１０〜約９５重量％のレベルで存在し、第２成分（ｂ）ナノフィラーは、前記組成物の総重量を基準にして約０．５〜約７０重量％のレベルで存在する、請求項１に記載の組成物。
【請求項３】
前記第１成分（ａ）エチレン／エステルコポリマーは、前記組成物の総重量を基準にして約３０〜約９０重量％のレベルで存在する、請求項２に記載の組成物。
【請求項４】
前記第２成分（ｂ）ナノフィラーは、前記組成物の総重量を基準にして約２０〜約７０重量％のレベルで存在する、請求項２に記載の組成物。
【請求項５】
前記エチレン／エステルコポリマーは、前記エチレン／エステルコポリマーの総重量を基準にして最高約１０重量％までの、酢酸ビニル、アクリル酸、メタクリル酸、アクリル酸の誘導体、メタクリル酸の誘導体からなる群から選択される第３のコモノマーの共重合単位をさらに含む、請求項１に記載の組成物。
【請求項６】
前記アクリル酸の誘導体は、アクリル酸アルキルである、請求項５に記載の組成物。
【請求項７】
前記メタクリル酸の誘導体は、メタクリル酸アルキルである、請求項５に記載の組成物。
【請求項８】
前記Ｃ4〜Ｃ8不飽和酸のエステルは、少なくとも２つのカルボン酸基を有するＣ4〜Ｃ8不飽和酸のモノエステルである、請求項１に記載の組成物。
【請求項９】
前記モノエステルは、マレイン酸水素エチルである、請求項８に記載の組成物。
【請求項１０】
前記エチレン／エステルコポリマーは、エチレン／マレイン酸モノエステルダイポリマー、エチレン／マレイン酸モノエステル／アクリル酸ｎ−ブチルターポリマー、エチレン／マレイン酸モノエステル／メタクリル酸ｎ−ブチルターポリマー、エチレン／マレイン酸モノエステル／アクリル酸メチルターポリマー、エチレン／マレイン酸モノエステル／メタクリル酸メチルターポリマー、エチレン／マレイン酸モノエステル／アクリル酸エチルターポリマーおよびエチレン／マレイン酸モノエステル／メタクリル酸エチルターポリマーからなる群から選択される、請求項１に記載の組成物。
【請求項１１】
前記ナノフィラーは、約０．９〜約２００ｎｍの粒径を有し、ナノサイズのシリカ、ナノクレイ、およびカーボンナノファイバーからなる群から選択される、請求項１に記載の組成物。
【請求項１２】
前記ナノフィラーは、ヒュームドシリカ、コロイド状シリカ、溶融石英、シリケート、およびそれらの２つ以上の混合物からなる群から選択されるナノサイズのシリカである、請求項１１に記載の組成物。
【請求項１３】
前記ナノフィラーは、スメクタイト、ヘクトライト、モンモリロナイト、ベントナイト、バイデライト、サポナイト、ステベンサイト、ソーコナイト、ノントロナイト、イライト、およびそれらの２つ以上の混合物から成る群から選択されるナノクレイである、請求項１１に記載の組成物。
【請求項１４】
前記第３成分（ｃ）第１のポリオレフィンは、前記組成物の総重量を基準にして最高約８０重量％のレベルで存在する、請求項１に記載の組成物。
【請求項１５】
前記組成物の総重量を基準にして約５０〜約９０重量％のレベルの、（ｄ）ポリマーをさらに含む、請求項１に記載の組成物。
【請求項１６】
前記成分（ｄ）ポリマーは、ポリオレフィン類、ポリアミド類、ポリエステル類、ポリカーボネート類、ポリスチレン類、ポリ（アクリロニトリル−コ−ブタジン−コ−スチレン）、および熱可塑性ポリウレタンからなる群から選択される、請求項１５に記載の組成物。
【請求項１７】
前記成分（ｄ）ポリマーは、エチレンとＣ4〜Ｃ8不飽和酸のエステルの共重合単位を含むエチレン／エステルコポリマー以外の第２のポリオレフィンであり、エチレンポリマー類、プロピレンポリマー類およびそれらの２つ以上のブレンドからなる群より選択される、請求項１６に記載の組成物。
【請求項１８】
請求項１に記載の組成物を含む、造形品。
【請求項１９】
請求項１５に記載の組成物を含む、造形品。
【請求項２０】
前記造形品は、シート類、フィルム類、パネル類、およびワイヤーコーティングまたはケーブルコーティングからなる群から選択される、請求項１９に記載の造形品。
【請求項２１】
前記造形品はワイヤーコーティングまたはケーブルコーティングであり、請求項１５に記載の組成物は難燃剤をさらに含む、請求項２０に記載の造形品。
【請求項２２】
（Ａ）（ｉ）エチレンとＣ4〜Ｃ8不飽和酸のエステルの共重合単位を含む、エチレン／エステルコポリマー及び（ｉｉ）ナノフィラーを含み、（ｉｉｉ）エチレンとＣ4〜Ｃ8不飽和酸のエステルの共重合単位を含む、エチレン／エステルコポリマー以外の第１のポリオレフィンをさらに含んでいてもよい混合物であって、前記エチレン／エステルコポリマーは、高圧ランダム共重合により製造され、かつコポリマーの総重量を基準にして約４〜約２０重量％の、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの２つ以上の混合物からなる群から選択されるＣ4〜Ｃ8不飽和酸のエステルの共重合単位を含み、第１のポリオレフィンは、エチレンポリマー類、プロピレンポリマー類およびそれらの２つ以上のブレンドからなる群から選択される、混合物を生成するステップ；
（Ｂ）前記混合物を溶融配合して、均質のナノフィラーマスターバッチ組成物を生成するステップ；および
（Ｃ）前記均質のナノフィラーマスターバッチ組成物を回収するステップ；
を含む、均質のナノフィラーマスターバッチ組成物を調製する方法。
【請求項２３】
前記ナノフィラーは、前記混合物の総重量を基準にして約２０〜約７０重量％のレベルで前記混合物中に存在する、請求項２２に記載の方法。
【請求項２４】
（Ａ）（ｉ）請求項２２に記載の方法により得られるナノフィラーマスターバッチ組成物、および（ｉｉ）ポリアミドまたは第２のポリオレフィンから選択されるポリマーを含む混合物であって、前記第２のポリオレフィンは、エチレンとＣ4〜Ｃ8不飽和酸のエステルの共重合単位を含む、エチレン／エステルコポリマー以外であり、またエチレンポリマー類、プロピレンポリマー類およびそれらのブレンドからなる群から選択される、混合物を生成するステップ；
（Ｂ）前記混合物を溶融配合して、均質のナノコンポジット組成物を生成するステップ；および
（Ｃ）前記均質のナノコンポジット組成物を回収するステップ；
を含む、均質のナノコンポジット組成物を調製する方法。
【発明の詳細な説明】
【技術分野】
【０００１】
本発明は、エチレン／エステルコポリマーナノフィラー組成物、およびポリオレフィン類中でのナノフィラーの分散助剤としてのそれらの使用に関する。
【背景技術】
【０００２】
１つまたは複数のポリマー物理的性質を改良するために、様々な添加物をマトリックスポリマーとブレンドすることは、プラスチック工業ではよくあることである。最近では、極めて効果的なナノ粒子が開発されており、従来のミネラルフィラーの代わりに、ポリマーマトリックス中の添加物として使用されている。たとえば、米国特許第７，２７０，８６２号明細書には、改良された遮断性をポリアミド組成物に付与する、ナノフィラー類とポリオレフィン類との組み合わせが開示されている。ポリマーマトリックス中に分散されたナノフィラーを含むこのような組成物は、ナノコンポジットと呼ばれる。
【０００３】
ナノコンポジットの分野では、コンポジットの均一性、すなわち、ポリマーマトリックス内の粒子分散度が、目標性能の達成に不可欠である。現在、ナノフィラーをポリマー中に分散させるために、３つの方法がよく使用される。第１は、（ａ）時には界面活性剤の助けを借りて、水を包含する選択された溶媒中に、ナノフィラーを分散させること；（ｂ）当該ポリマーを同じ溶媒系に溶解すること；および（ｃ）溶媒を除去すること、から成る溶媒プロセスである。このプロセスは、工業的用途に合わせて容易に改変できないため、概して、基礎研究用および高価少量用途、たとえば医学分野などに、限定される。第２の方法は、インシチュ重合を含み、またナノフィラーとモノマーとの混合に続く重合から成る。このプロセスは一般に、たとえばポリアミド類、ポリエステル類およびエポキシ類等の、縮重合によって調製することができるポリマー類中にナノフィラーを分散させるために使用される。第３の方法は配合であり、多くの場合、たとえば押出機内で、ナノフィラーをポリマーメルトに直接溶融配合することにより実行されるプロセスである。３法のうち配合が最も実用的である、すなわちほとんどの熱可塑性ポリマー、特にポリオレフィン類に好ましい。
【発明の概要】
【発明が解決しようとする課題】
【０００４】
ポリオレフィン樹脂は低極性であるため、ポリオレフィンナノコンポジットの調製は、多くの場合、ポリマーマトリックス内のナノフィラーの良好な分散を達成するために相溶化剤の存在を必要とする。ポリオレフィン類と、たとえばモンモリロナイト等のクレイとの間の混和性を改良するために、たとえば、無水マレイン酸グラフト化ポリオレフィン類が使用されてきた（たとえば、米国特許第６，６３２，８６８号明細書を参照）。このような場合、無水マレイン酸部分が存在することにより、ポリマーマトリックスとクレイとの間の強い相互作用が増進し、その結果、クレイ小板の剥離および分散の増強を招く。このような相溶化剤の使用と関連した制約は、ポリオレフィン類にグラフト化することができる無水マレイン酸の量が限られており、したがってグラフト化ポリマーの有効性も限られていることである。さらに、より高いメルトフローレート（ＭＦＲ）（ＡＳＴＭ  Ｄ１２３８に準拠して、１９０℃および２．１６ｋｇで測定するとき、たとえば５０ｇ／１０分またはそれ以上）を有する無水マレイン酸グラフト化ポリオレフィン類は調製が難しく、したがって市販されていないため、ナノコンポジット製造に合った配合物最適化をも制限する。先行技術の方法を使用して実行できていた量より大量に、ナノフィラーの分散を効率よく増進する材料が、依然として必要のままである。
【課題を解決するための手段】
【０００５】
本発明は、（ａ）エチレンとＣ4〜Ｃ8不飽和酸のエステルの共重合単位を含むエチレン／エステルコポリマー、（ｂ）ナノフィラー、および場合により（ｃ）エチレンとＣ4〜Ｃ8不飽和酸のエステルの共重合単位を含むエチレン／エステルコポリマー以外の第１のポリオレフィンを含み、（ｉ）エチレン／エステルコポリマーは、高圧ランダム共重合により製造され、また、コポリマーの総重量を基準にして約４〜約２０重量％の、少なくとも２つのカルボン酸を有するＣ4〜Ｃ8不飽和酸のモノエステル類、少なくとも２つのカルボン酸基を有するＣ4〜Ｃ8不飽和酸のジエステル類、およびそれらの２つまたはそれ以上の混合物からなる群より選択されるＣ4〜Ｃ8不飽和酸のエステルの共重合単位を含み、（ｉｉ）第１のポリオレフィンは、エチレンポリマー類、プロピレンポリマー類およびそれらの２つ以上のブレンドからなる群より選択される、組成物に関する。組成物は、（ｄ）組成物の総重量を基準にして、約５０〜約９０重量％のレベルのポリマーをさらに含んでもよく、ポリマーは、ポリオレフィン類、ポリアミド類、ポリエステル類、ポリカーボネート類、ポリスチレン類、ポリ（アクリロニトリル−コ−ブタジン−コ−スチレン）（ＡＢＳ）、および熱可塑性ポリウレタンからなる群から選択されてもよい。
【０００６】
本発明はさらに、
（Ａ）（ｉ）エチレンとＣ4〜Ｃ8不飽和酸のエステルの、共重合単位を含むエチレン／エステルコポリマー、（ｉｉ）ナノフィラー、および場合により（ｉｉｉ）エチレンとＣ4〜Ｃ8不飽和酸のエステルの共重合単位を含むエチレン／エステルコポリマー以外の第１のポリオレフィンを含む混合物であって、エチレン／エステルコポリマーは、高圧ランダム共重合により製造され、またコポリマーの総重量を基準にして約４〜約２０重量％の、少なくとも２つのカルボン酸基を有するＣ4〜Ｃ8不飽和酸のモノエステル類、少なくとも２つのカルボン酸基を有するＣ4〜Ｃ8不飽和酸のジエステル類、およびそれらの２つ以上の混合物からなる群より選択されるエステルの共重合単位を含み、第１のポリオレフィンは、エチレンポリマー類、プロピレンポリマー類およびそれらの２つ以上のブレンドからなる群より選択される混合物を、生成するステップ；
（Ｂ）混合物を溶融配合して、均質のナノフィラーマスターバッチ組成物を生成するステップ；および
（Ｃ）均質のナノフィラーマスターバッチ組成物を回収するステップ；
を含む、均質のナノフィラーマスターバッチ組成物を調製する方法に関する。
【０００７】
本発明はさらにまた、
（Ａ）（ｉ）上に記載した方法により得られるナノフィラーマスターバッチ組成物、および（ｉｉ）ポリアミドまたは第２のポリオレフィンより選択されるポリマーを含む混合物であって、第２のポリオレフィンは、エチレンとＣ4〜Ｃ8不飽和酸のエステルの共重合単位を含むエチレン／エステルコポリマー以外であり、またエチレンポリマー類、プロピレンポリマー類およびそれらのブレンドからなる群より選択される混合物を、生成するステップ；
（Ｂ）混合物を溶融配合して、均質のナノコンポジット組成物を生成するステップ；および
（Ｃ）均質のナノコンポジット組成物を回収するステップ；
を含む、
均質のナノコンポジット組成物を調製する方法に関する。
【発明を実施するための形態】
【０００８】
本発明は、（ａ）エチレンおよびエステルコモノマーの、たとえばブテン二酸モノエステルまたはジエステル等の、共重合から得られるエチレン／エステルコポリマー（ｂ）ナノフィラー、および場合により（ｃ）本発明の組成物の成分（ａ）以外のポリオレフィンを含む、高濃度のナノフィラーマスターバッチ組成物を提供する。マスターバッチ組成物は一般に、マスターバッチ組成物の総重量を基準にして、約１０〜約９５重量％、または約２０〜約９０重量％、または約３０〜約９０重量％、または約４０〜約７５重量％、または約５０〜約６０重量％の、エチレン／エステルコポリマー、および約５〜約７０重量％、または約１０〜約７０重量％、または約２０〜約７０重量％、または約２５〜約６０重量％、または約３０〜約５０重量％の、ナノフィラーを含む。成分（ｃ）が存在するとき、成分（ｃ）はマスターバッチ組成物の総重量を基準にして最高８０重量％まで、または約１０〜約７０重量％、または約２０〜約５０重量％のレベルで存在してもよい。
【０００９】
マスターバッチ組成物の第１成分（ａ）は、エチレンと、少なくとも２つのカルボン酸基を有するＣ4〜Ｃ8不飽和酸のモノエステル類、少なくとも２つのカルボン酸基を有するＣ4〜Ｃ8不飽和酸のジエステル類、およびそれらの２つ以上の混合物からなる群から選択されるコモノマーの、共重合により得ることが可能な、エチレン／エステルコポリマーである。すなわち、ポリマーは、エチレンとエステルコモノマーの共重合単位を含む。好適なコモノマーの例としては、ブテン二酸類（たとえばマレイン酸、フマル酸、イタコン酸およびシトラコン酸）のＣ１〜Ｃ２０アルキルモノエステル、たとえばマレイン酸水素メチル、マレイン酸水素エチル、フマル酸水素プロピル、およびフマル酸水素２−エチルヘキシルならびにブテン二酸のＣ１〜Ｃ２０アルキルジエステル、たとえばマレイン酸ジメチル、マレイン酸ジエチル、シトラコン酸ジブチル、マレイン酸ジオクチル、およびフマル酸ジ（２−エチルヘキシル）等があげられる。一実施態様では、エステルコモノマーは、マレイン酸水素メチルまたはマレイン酸水素エチルである。さらなる実施態様では、エステルコモノマーは、マレイン酸水素エチルである。
【００１０】
エチレン／エステルコポリマーは、ダイポリマーまたはより高次のコポリマー、たとえばターポリマー等であってもよい。たとえば、エチレン／エステルターポリマーの生成に際して、好適な第３のコモノマーは、酢酸ビニル、アクリル酸、メタクリル酸、アクリル酸の誘導体およびメタクリル酸の誘導体からなる群から選択することが可能である。アクリル酸およびメタクリル酸の好適な誘導体としては、塩類、エステル類、または化学技術分野の当業者に周知の他の酸誘導体などが挙げられる。アクリル酸の好適な誘導体としては、たとえばアクリル酸アルキル類、たとえばアクリル酸メチルおよびアクリル酸ブチルなどが挙げられる。メタクリル酸の好適な誘導体としては、メタクリル酸アルキル、たとえばメタクリル酸メチルおよびメタクリル酸ｎ−ブチルなどが挙げられる。
【００１１】
マスターバッチ組成物の第１成分として使用されるエチレン／エステルコポリマーの具体例としては、エチレン／マレイン酸モノエステルダイポリマー（たとえばエチレン／マレイン酸水素エチルダイポリマー）、エチレン／マレイン酸モノエステル／（メタ）アクリル酸ｎ−ブチルターポリマー、エチレン／マレイン酸モノエステル／アクリル酸メチルターポリマー、エチレン／マレイン酸モノエステル／メタクリル酸メチルターポリマー、エチレン／マレイン酸モノエステル／メタクリル酸エチルターポリマーおよびエチレン／マレイン酸モノエステル／アクリル酸エチルターポリマーなどが挙げられる。
【００１２】
一実施態様では、エチレン／エステルコポリマーは、コポリマーの重量を基準にして約４〜約２０重量％の、コモノマーまたはエチレン以外のコモノマー類の共重合単位を含む。さらなる実施態様では、エチレン以外のコモノマー（類）の共重合単位のレベルは、コポリマーの総重量を基準にして約４〜約１５重量％、または約６〜約１５重量％、または約８〜約１５重量％、または約８〜約１２．５重量％の範囲内である。加えて、エチレン／エステルコポリマーがターポリマーであるとき、第３のコモノマーの共重合単位は、ターポリマーの総重量を基準にして約１０重量％未満、または約５重量％未満のレベルで存在してもよい。
【００１３】
エチレン／エステルコポリマーは、高圧フリーラジカルプロセスで、一般にオートクレーブプロセスで、エチレンと特定のコモノマー（類）のランダム共重合により合成することが可能である。このようなプロセスは、米国特許第４，３５１，９３１号明細書に記述されている。この種のエチレン／エステルコポリマーの数例が、米国特許出願公開第２００５／０１８７３１５号明細書に記述されている。
【００１４】
マスターバッチ組成物の第２成分としての使用に好適なナノフィラーまたはナノ材料は一般に、約０．９〜約２００ｎｍ、または約０．９〜約１５０ｎｍ、または約０．９〜約１００ｎｍ、または約０．９〜約３０ｎｍの範囲の粒径を有する。ナノフィラーの形状およびアスペクト比は、様々であってもよい。好適なナノフィラーは、板状または層状のナノフィラーを包含する。一実施態様では、ナノフィラーは、ナノサイズのシリカ、ナノクレイ、およびカーボンナノファイバーから選択される。典型的なナノサイズのシリカとしては、ヒュームドシリカ、コロイド状シリカ、溶融石英、およびシリケート類などが挙げられるが、その限りではない。典型的なナノクレイとしては、スメクタイト（たとえば、ケイ酸アルミニウムスメクタイト）、ヘクトライト、モンモリロナイト（たとえば、ナトリウムモンモリロナイト、マグネシウムモンモリロナイト、およびカルシウムモンモリロナイト）、ベントナイト、バイデライト、サポナイト、ステベンサイト、ソーコナイト、ノントロナイト、およびイライトなどが挙げられるが、その限りではない。本明細書で使用されるカーボンナノファイバーは、単層ナノチューブ（ＳＷＮＴ）であってもよく、多層ナノチューブ（ＭＷＮＴ）であってもよい。好適なカーボンナノファイバーは市販されており、たとえばＡｐｐｌｉｅｄ  Ｓｃｉｅｎｃｅｓ，Ｉｎｃ．（Ｃｅｄａｒｖｉｌｌｅ，ＯＨ）によりＰｙｒｏｇｒａｆ（登録商標）という商標名で製造されているもの等である。
【００１５】
ナノフィラーは、天然材料であってもよく、合成材料であってもよい。加えて、ナノフィラーは、その疎水性を高めるために表面修飾することが可能であり、たとえば米国特許第６，２２８，９０３号明細書；米国特許第６，２２５，３９４号明細書；米国特許第５，８７７，２４８号明細書；米国特許第５，８４９，８３０号明細書；米国特許第５，８４４，０３２号明細書；米国特許第５，７６０，１２１号明細書；米国特許第５，６９８，６２４号明細書；米国特許第５，５７８，６７２号明細書；および米国特許第５，５５２，４６９号明細書を参照されたい。
【００１６】
本明細書に開示されているナノフィラーマスターバッチ組成物の任意選択の第３成分（ｃ）は、エチレンポリマー類、プロピレンポリマー類およびそれらのブレンドからなる群から選択されるポリオレフィンであってもよい。エチレンポリマーは、エチレンホモポリマー類、エチレンコポリマー類およびそれらのブレンドを包含する。同様に、プロピレンポリマーは、プロピレンホモポリマー類、プロピレンコポリマー類およびそれらのブレンドを包含する。
【００１７】
好適なポリエチレンの密度は、約０．８６〜約０．９６ｇ／ｃｍ3、または約０．８７〜約０．９５５ｇ／ｃｍ3の範囲内であってもよい。
【００１８】
ポリエチレン類は、高圧プロセスで製造しても低圧プロセスで製造してもよい。概して、高圧プロセスは一般に約１０００〜約３０００ｂａｒの圧力で実施されるフリーラジカル開始重合であり、低圧プロセスは一般に約１００ｂａｒ未満の圧力で、触媒の助けを借りて実施される。
【００１９】
これらのポリエチレン類を調製するための代表的な触媒系としては、マグネシウム／チタン系触媒系、バナジウム系触媒系、クロム系触媒系、メタロセン触媒系および束縛幾何構造および他の遷移金属触媒系などが挙げられる。有用な触媒系としては、シリカ−アルミナ支持体上のクロムまたは酸化モリブデンを含む触媒などが挙げられる。
【００２０】
本明細書に開示されているマスターバッチ組成物の任意選択の第３成分（ｃ）として有用なポリエチレンの具体例としては、高圧プロセスにより作られる低密度ポリエチレン、直鎖状低密度ポリエチレン、超低密度ポリエチレン、極低密度ポリエチレン、中密度ポリエチレン、高密度ポリエチレンおよびメタロセン触媒ポリエチレンなどが挙げられる。
【００２１】
直鎖状低密度ポリエチレンは、やはり直鎖状であるが、概して、約０．９１６〜約０．９２５ｇ／ｃｍ3の範囲内の密度を有する、超低密度ポリエチレン、極低密度ポリエチレン、および中密度ポリエチレン型を包含してもよい。
【００２２】
超低密度ポリエチレンまたは極低密度ポリエチレンの密度は、約０．８７０〜約０．９１５ｇ／ｃｍ3の範囲内であってもよい。
【００２３】
多くの好適なポリエチレンは市販されており、たとえば、Ｔｈｅ  Ｄｏｗ  Ｃｈｅｍｉｃａｌ  Ｃｏｍｐａｎｙ（Ｍｉｄｌａｎｄ，ＭＩ）から販売されているＤＯＷＬＥＸTMポリエチレン樹脂などがある。
【００２４】
本明細書に開示されているマスターバッチ組成物の任意選択の第３成分（ｃ）として使用することが可能なエチレンコポリマーは、エチレンと、半量未満の、３〜１２個の炭素原子または３〜８個の炭素原子を有するα−オレフィンのコポリマーであってもよい。半量未満は、コポリマー鎖中に存在するエチレン以外のコモノマーの共重合モノマー単位の重量パーセンテージが、コポリマーの総重量を基準にして約５０重量％未満であることを意味する。好適なα−オレフィン類の例は、プロピレン、１−ブテン、１−ヘキセン、４−メチル−１−ペンテン、および１−オクテンである。エチレンコポリマーはまた、エチレンと、たとえばアクリル酸等の不飽和酸のコポリマーであってもよい。エチレンコポリマーはまた、エチレンと、Ｃ4〜Ｃ8不飽和酸のエステル以外の不飽和エステルの、共重合単位を含んでもよい。すなわち、エチレンコポリマーは、本発明の組成物の成分ａ）を構成するエチレンコポリマーとは異なるコポリマーとなる。任意選択のエチレンコポリマーの不飽和エステルは、アクリル酸アルキル類、メタクリル酸アルキル類、またはビニルカルボキシレート類であってもよい。アルキル基は、１〜８個の炭素原子または１〜４個の炭素原子を有してもよい。カルボキシレート基は、２〜８個の炭素原子または２〜５個の炭素原子を有してもよい。好適なアクリレートコモノマーおよびメタクリレートコモノマーの例としては、アクリル酸エチル、アクリル酸メチル、メタクリル酸メチル、アクリル酸ｔ−ブチル、アクリル酸ｎ−ブチル、メタクリル酸ｎ−ブチル、およびアクリル酸２−エチルヘキシルなどが挙げられる。好適なビニルカルボキシレートの例としては、酢酸ビニル、プロピオン酸ビニル、および酪酸ビニルなどが挙げられる。エチレン／不飽和エステルコポリマーのＭＦＲは、ＡＳＴＭ  Ｄ１２３８（１９０℃、２．１６ｋｇ）に準拠して測定するとき、約０．５〜約５０ｇ／１０分または約２〜約２５ｇ／１０分の範囲内であってもよい。
【００２５】
エチレンコポリマーは、ダイポリマーであってもよく、またより高次のコポリマー、たとえばターポリマーであってもよい。α−オレフィン類およびジエン類、たとえばエチリデンノルボルネン、ブタジエン、１,４−ヘキサジエン、またはジシクロペンタジエンは、より高次のエチレンコポリマーの生成における補足的コモノマー（類）として有用である。
【００２６】
エチレンコポリマーはまた、たとえばＥＰＤＭエラストマー等の、エチレン／プロピレンコポリマーであってもよい。このようなＥＰＤＭポリマーは多くの場合、テトラポリマー、たとえばエチレン、プロピレンおよび２つのジエンモノマーのコポリマーであり、ジエンコモノマーの総重量パーセンテージは、ポリマー総重量を基準にして、約１〜約１５重量％、または約１〜約１０重量％であってもよい。
【００２７】
あらゆるポリプロピレンが、本明細書に開示されているマスターバッチ組成物中に存在してもよい任意選択の第３成分（ｃ）としての使用に適する。例としては、プロピレンのホモポリマー、プロピレンと他のオレフィン類とのコポリマー、およびプロピレン、エチレンおよびジエン類のターポリマー（たとえば、ノルボルナジエンおよびデカジエン）などが挙げられる。好適なポリプロピレンの例は、Ｐｏｌｙｐｒｏｐｙｌｅｎｅ  Ｈａｎｄｂｏｏｋ：Ｐｏｌｙｍｅｒｉｚａｔｉｏｎ，Ｃｈａｒａｃｔｅｒｉｚａｔｉｏｎ，Ｐｒｏｐｅｒｔｉｅｓ，Ｐｒｏｃｅｓｓｉｎｇ，Ａｐｐｌｉｃａｔｉｏｎｓ  ３−１４，１１３−１７６（Ｅ．Ｍｏｏｒｅ，Ｊｒ．編、１９９６年）に記述されている。
【００２８】
上で開示したナノフィラーマスターバッチ組成物に加えて第４成分（ｄ）ポリマーをさらに含むナノコンポジット組成物を、本明細書でさらに提供する。ナノコンポジット組成物の第４成分（ｄ）は、たとえばポリオレフィン類、ポリアミド類、ポリエステル類（たとえば、ポリエチレンテレフタレートおよびポリブチレンテレフタレート）、ポリカーボネート類、ポリスチレン類、ポリ（アクリロニトリル−コ−ブタジン−コ−スチレン）（ＡＢＳ）、および熱可塑性ポリウレタン等の、いかなる好適な熱可塑性または架橋したポリマー材料であってもよい。一実施態様において、ナノコンポジット組成物の第４成分（ｄ）は、上述されておりかつナノフィラーマスターバッチ組成物の任意選択の第３成分（ｃ）として有用なもの等の、ポリオレフィンである。ナノフィラーマスターバッチ組成物中に任意選択の第３成分（ｃ）が存在する、こうした実施態様において、ナノコンポジット組成物の第４成分（ｄ）として使用されるポリオレフィンは、ナノフィラーマスターバッチの任意選択の第３成分（ｃ）として使用されるポリオレフィンと同じであってもよく、異なってもよい。第４成分（ｄ）は、ナノコンポジット組成物の総重量を基準にして、最高約９５重量％まで、または約５０〜約９０重量％、または約７０〜約９０重量％、または約８０〜約９０重量％のレベルで、ナノコンポジット組成物中に存在してもよい。
【００２９】
本発明のマスターバッチおよびナノコンポジット組成物は、他の添加物、たとえば難燃性添加物（たとえば、金属水酸化物、ハロゲン化配合、および三水和アルミニウム）、酸化防止剤、安定剤、発泡剤、カーボンブラック、顔料、加工助剤、過酸化物、および硬化ブースター等を、さらに含んでもよい。さらに、ナノコンポジット組成物は、熱可塑性であってもよく、架橋ポリマーであってもよい。
【００３０】
本発明のマスターバッチおよびナノコンポジット組成物は、組成物の全成分を混ぜ合わせ、約１３０℃〜約２３０℃、または約１７０℃〜約２１０℃の温度で、混合物を溶融配合して、一様な、均質のブレンドを生成することを含む、溶融プロセスを使用して調製することが可能である。本プロセスは、撹拌器、Ｂａｎｂｕｒｙ（登録商標）型ミキサー、Ｂｒａｂｅｎｄｅｒ（登録商標）型ミキサー、または押出機を使用して実施することが可能である。
【００３１】
たとえば、本発明のナノコンポジットは、成分を混ぜ合わせる第１ステップで本発明のマスターバッチを用いる溶融配合プロセスを使用して調製することが可能である。すなわち、第１ステップは、押出機または他の混合装置内で、本発明のマスターバッチおよびポリオレフィンまたはポリアミドから混合物を生成することにより実施される。あるいは、本発明のナノコンポジットは、マスターバッチを用いないプロセスで生成することも可能である。その代わりに、混合物の生成は、ナノフィラー、エチレンとＣ4〜Ｃ8不飽和酸のエステルおよびポリオレフィンまたはポリアミドの共重合単位を含むエチレン／エステルコポリマーを、別々の成分として、混ぜ合わせることを含む。ポリオレフィンを使用するとき、それはエチレンとＣ4〜Ｃ8不飽和酸のエステルのコポリマー以外の材料であってもよい。いずれのプロセスでも、混合物が生成されるステップは、溶融配合が起こる装置の内部で実施してもよく、外部で実施してもよい。加えて、混合物が生成されるステップは、環境温度で実施してもよく、溶融配合に好適な温度で実施してもよい。溶融配合により製造される均質のナノコンポジットの回収方法は、使用される溶融配合器具の個々の構成部分によって異なり、当業者は決定することが可能である。たとえば、溶融配合ステップが押出機内で行われるのであれば、均質のナノコンポジットは、押出機ダイから出た後で回収される。
【００３２】
これまでは、ポリオレフィン類中でのナノフィラーの分散を助けるために、無水マレイン酸グラフト化ポリオレフィン類が相溶化剤として使用されてきた（たとえば、米国特許出願公開第２００６／２６９７７１号明細書参照）。しかし、ポリオレフィン類にグラフト化することができる無水マレイン酸の量は、僅か数重量パーセントまたは２重量％未満に限られている。本発明の組成物の成分であるエチレン／エステルコポリマーの調製に使用されるランダム共重合プロセスは、無水マレイン酸グラフト化ポリオレフィン類より、高水準の不飽和エステルコモノマーの獲得における高い自由度およびより低分子量（高メルト・フロー・インデックスに関連している）を有するエチレン／エステルコポリマーの合成を可能にし、したがってエチレン／エステルコポリマーに、より容易に得られるグラフト化ポリオレフィン類より高度のナノフィラー分散力および活性を与える。さらに、エチレン／エステルコポリマーは幅広いメルトフローを有する傾向がある。たとえば、約５００ｇ／１０分（ＡＳＴＭ  Ｄ１２３８に準拠して、１９０℃、２．１６ｋｇで測定するとき）までのＭＦＲを有するエチレン／エステルコポリマーは、共重合不飽和エステルコモノマー単位の含有率が高いエチレン／エステルコポリマーを合成することにより調製することができる。エチレン／エステルコポリマーの高ＭＦＲが示す通り、粘度が低いため、ナノフィラーマスターバッチの加工に適切な粘度を維持しながら、エチレン／エステルコポリマー中に多量のナノフィラーを分散させることが可能である。さらに、ナノフィラーおよびポリオレフィンポリマーの両者に対してエチレン／エステルコポリマーのアフィニティが高いため、ポリオレフィンポリマーマトリックス中に、極めて一様な、均質のナノフィラーの分散を生じる。
【００３３】
分散は、Ｘ線回折で示すことができる。たとえばＸ線回折（ＸＲＤ）は、シリケート含有ナノコンポジット中のシリケート層の層間隔（ｄ間隔）の測定によく使用される。Ｘ線がシリケート小板から散乱するとき、クレイ構造に応じて散乱強度のピークが観察される。Ｂｒａｇｇの法則に基づいて、層間隔、すなわち２つの隣接したクレイ小板の距離を、ＸＲＤパターンのピーク位置から決定することができる。ナノクレイとポリマーマトリックスとの相互作用が発生するとき、層間隔は増大し、ＸＲＤパターンの反射ピークは、下方２Θ位置に移動する。このような条件で、ナノクレイは、改良された分散を示す、インターカレーション状態にあると考えられる。概して、ナノクレイは熱的に安定でないため、クレイ粒子は溶融加工条件で崩壊して分散不良を招く可能性がある。したがって、ナノコンポジットを調製するとき、多くの場合、有効な相溶化剤が必要である。
【００３４】
本発明の組成物、特に第３成分（ｃ）として、エチレン／エステル成分以外のポリオレフィンも含むナノコンポジット組成物またはナノフィラーマスターバッチ組成物は、従来のプロセスで、シート、フィルム、パネル、または他の形状の物品へと、さらに形成することが可能である。これらの物品は、有用な性質および幅広い用途を有する。たとえば、このようなナノコンポジットを含むシートまたはパネルは、たとえば、木材、ガラス、セラミック、織物、金属、または他のプラスチック用の、コーティング材として使用することが可能である。一実施態様では、このような組成物を使用して、ワイヤーまたはケーブル用のコーティングを形成することができる。シート、フィルム、およびパネルはまた、他のプラスチックフィルム、シートまたはパネルに積層することもできる。
【実施例】
【００３５】
材料
以下の材料を実施例で使用した：
・ＥＶＡ−１  コポリマーの総重量を基準にして２５重量％の、酢酸ビニルの共重合単位を含み、ＡＳＴＭ  Ｄ１２３８に準拠して１９０℃および２．１６ｋｇで測定するとき２ｇ／１０分のメルトフローレート（ＭＦＲ）を有する、エチレン／酢酸ビニルコポリマー；
・ＥＶＡ−２  コポリマーの総重量を基準にして２８重量％の、酢酸ビニルの共重合単位を含み、３ｇ／１０分（１９０℃および２．１６ｋｇ）のＭＦＲを有する、エチレン／酢酸ビニルコポリマー；
・ＥＶＡ−３  コポリマーの総重量を基準にして２８重量％の、酢酸ビニルの共重合単位、および１重量％の、メタクリル酸の共重合単位を含み、６ｇ／１０分（１９０℃および２．１６ｋｇ）のＭＦＲを有する、エチレン／酢酸ビニルコポリマー；
・ＭＡＨ−ｇ−ＰＥ  ０．９３ｇ／ｃｃの密度および１．５ｇ／１０分（１９０℃、２．１６ｋｇ）のＭＦＲを有し、Ｅ．Ｉ．ｄｕ  Ｐｏｎｔ  ｄｅ  Ｎｅｍｏｕｒｓ  ａｎｄ  Ｃｏｍｐａｎｙ（ＤｕＰｏｎｔ）（Ｗｉｌｍｉｎｇｔｏｎ，ＤＥ）から、Ｆｕｓａｂｏｎｄ（登録商標）２２６という商品名で入手できる、無水マレイン酸グラフト化直鎖低密度ポリエチレン（ＬＬＤＰＥ）；
・Ｅ／ＭＡＭＥ−１  コポリマーの総重量を基準にして９．５重量％の、マレイン酸のモノエチルエステルの共重合単位を含み、３０ｇ／１０分（１９０℃、２．１６ｋｇ）のＭＦＲを有する、エチレン／マレイン酸モノエチルコポリマー；
・Ｅ／ＭＡＭＥ−２  コポリマーの総重量を基準にして１５重量％の、マレイン酸のモノエチルエステルの共重合単位を含み、２００ｇ／１０分（１９０℃、２．１６ｋｇ）のメルトフローレートを有する、エチレン／マレイン酸モノエチルコポリマー；
・Ｅ／ＭＡＭＥ−３  コポリマーの総重量を基準にして６重量％の、マレイン酸のモノエチルエステルの共重合単位を含み、５ｇ／１０分（１９０℃、２．１６ｋｇ）のメルトフローレートを有する、エチレン／マレイン酸モノエチルコポリマー；
・Ｅ／ＭＡＭＥ−４  コポリマーの総重量を基準にして１０重量％の、マレイン酸のモノエチルエステルの共重合単位を含み、１０ｇ／１０分（１９０℃、２．１６ｋｇ）のメルトフローレートを有する、エチレン／マレイン酸モノエチルコポリマー；
・ＬＬＤＰＥ  ０．９２ｇ／ｃｃの密度および２００ｇ／１０分（１９０℃，２．１６ｋｇ）のＭＦＲを有し、Ｄｏｗ  Ｃｈｅｍｉｃａｌ  Ｃｏｍｐａｎｙ（Ｍｉｄｌａｎｄ，ＭＩ）から入手できる、直鎖低密度ポリエチレン（ＬＬＤＰＥ）；
・Ｃｌｏｉｓｉｔｅ（登録商標）２０Ａ  Ｓｏｕｔｈｅｒｎ  Ｃｌａｙ  Ｐｒｏｄｕｃｔｓ（Ｇｏｎｚａｌｅｓ，Ｔｅｘａｓ）から入手できる、２６オングストローム（Å）のｄ間隔を有する、第４級アミン修飾ナノクレイ；
・Ａｅｒｏｓｉｌ（登録商標）２００  Ｄｅｇｕｓｓａ（Ｇｅｒｍａｎｙ）から入手できる、表面処理していない親水性ヒュームドシリカ；
・ＡＴＨ  Ａｌｂｅｍａｒｌｅ  Ｃｏｒｐｏｒａｔｉｏｎ（Ｂａｔｏｎ  Ｒｏｕｇｅ，ＬＡ）からＭａｒｔｉｎａｌ（登録商標）ＯＬ  １０４  ＬＥＯの商品名で入手できる、三水和アルミニウム粉末；および
・Ｉｒｇａｎｏｘ（登録商標）１０１０  Ｃｉｂａ（Ｔａｒｒｙｔｏｗｎ，ＮＹ）から入手できる、酸化防止剤。
【００３６】
試験方法
ｄ間隔
以下の実施例において、ナノクレイの層間隔またはｄ間隔は、ＰＡＮａｌｙｔｉｃａｌ  Ｘ’Ｐｅｒｔ  ＭＰＤ回折装置を使用して、ＸＲＤにより評価した。使用した入射光波長は、１．５４Åであった。試験中、試料を１／８インチのプラークに圧縮成形し、１度／分の率で１度から１０度までの２Θの範囲でスキャンした。Ｃｌｏｉｓｉｔｅ（登録商標）２０Ａは２６オングストローム（Å）のｄ間隔を有するため、２６Åより大きいｄ間隔値を有する実施例は、ポリマーマトリックス中で少なくとも部分的にインターカレートしていると考えられる。
【００３７】
燃焼性能
燃焼を持続するための最低酸素濃度（限界酸素指数、ＬＯＩ）は、ＡＳＴＭ  Ｄ２８６３に準拠して測定した。
【００３８】
試験した様々な組成物の可燃性を測定するために、ＵＬ−９４試験を用いた。概して、試験の間中、試験品を垂直に保ち、試験品の下縁付近に置かれたブンゼンバーナーに暴露した。材料を３つのカテゴリー、Ｖ−０、Ｖ−１、およびＶ−２に分類し、Ｖ−０は最小可燃性である。カテゴリーは、バーナーの炎に数回暴露した後の、燃焼の持続、およびこのように処理された試験品の燃焼液滴が原綿を燃やすかどうかを示す。
【００３９】
水分増加
ナノコンポジット組成物の水分増加は、試験品を７０℃で１６２時間、水浴中に浸漬することにより測定した。浸水前後のパーセント重量増加を、水分増加として各試料について報告した。
【００４０】
溶融粘度
溶融粘度は、Ｄｙｎｉｓｃｏ  ＬＣＲ  ７００１  Ｃａｐｉｌｌａｒｙ  Ｒｈｅｏｍｅｔｅｒを使用して、１９０℃で測定した。使用したダイの寸法は、３０ｍｍ／１ｍｍ（Ｌ／Ｄ）であった。
【００４１】
比較例ＣＥ１〜ＣＥ３および実施例Ｅ１〜Ｅ８
以下の例の各々において、ブレンドまたはナノフィラーマスターバッチは、３０ｍｍ二軸押出機（Ｃｏｐｅｒｉｏｎ  Ｉｎｃ．（Ｒａｍｓｅｙ，ＮＪ））を使用して配合することにより調製した。ポリマー樹脂（類）を、押出機の後方供給口（バレル１）から加え、次いでナノフィラーを、サイドスタッファーおよびウェイトロスフィーダーを備えたバレル５（９バレルのうち）に供給した。バレル温度は１８０℃に設定した。実施例Ｅ１〜Ｅ８の各々で、Ｅ／ＭＡＭＥ成分を、押出しの前に６０℃の真空炉内で一晩乾燥させた。物性試験の結果を表１に示す。
【００４２】
例の各々における、マスターバッチ中のナノフィラーのｄ間隔ならびにマスターバッチのＭＦＲおよび溶融粘度を、表１に報告する。ＣＥ２によって証明される通り、２．５重量％のＣｌｏｉｓｉｔｅ（登録商標）をＭＡＨ−ｇ−ＰＥにブレンドしたとき、マスターバッチのＭＦＲは約８０％（すなわち、１．５ｇ／１０分から０．２９ｇ／１０分に）低下した。しかるにＥ２〜４では、２．５重量％のＣｌｏｉｓｉｔｅ（登録商標）をＥ／ＭＡＭＥにブレンドしたとき、マスターバッチのＭＦＲは、６４％未満の低下であった。また、ＣＥ３により証明される通り、Ｃｌｏｉｓｉｔｅ（登録商標）をＭＡＨ−ｇ−ＰＥにブレンドするとき、２０重量％のＣｌｏｉｓｉｔｅ（登録商標）を加えることにより、マスターバッチのＭＦＲは０．０４ｇ／１０分に低下し、溶融粘度は１／１０秒で１．６Ｅ＋４Ｐａ*Ｓに、または１／１００秒で２７８０Ｐａ*Ｓに、上昇した。したがって、２０重量％を超えるＣｌｏｉｓｉｔｅ（登録商標）をＭＡＨ−ｇ−ＰＥ中に加えると、加工には高すぎる粘度を有する材料となるであろう。対照的に、２０重量％のＣｌｏｉｓｉｔｅ（登録商標）をＥ／ＭＡＭＥ中に加えた試料Ｅ５は、１．６ｇ／１０分のＭＦＲおよび１／１０秒で５．９Ｅ+３Ｐａ*Ｓまたは１／１００秒で１０９６Ｐａ*Ｓの溶融粘度を有し、４０重量％のＣｌｏｉｓｉｔｅ（登録商標）をＥ／ＭＡＭＥ中に加えた試料Ｅ６は、０．０７ｇ／１０分のＭＦＲおよび１／１０秒で１．２Ｅ＋４Ｐａ*Ｓまたは１／１００秒で１９５０Ｐａ*Ｓの溶融粘度を有し、５０重量％のＣｌｏｉｓｉｔｅ（登録商標）をＥ／ＭＡＭＥ中に加えた試料Ｅ７は、０．１ｇ／１０分のＭＦＲを有していた。
【００４３】
【表１】
2011518229.tif 000002
【００４４】
実施例Ｅ９〜Ｅ１２
試料Ｅ９〜Ｅ１２の各々において、ポリマー樹脂およびナノフィラーマスターバッチの両者を押出機の後方供給口から供給したこと以外はＥ１の調製に使用したのと同じプロセスで、ブレンドまたはナノコンポジットを調製した。
【００４５】
ナノコンポジット中のナノフィラーのｄ間隔およびナノコンポジットのＭＦＲを、表２に示す。
【００４６】
【表２】
2011518229.tif 000003
【００４７】
比較例ＣＥ４〜ＣＥ７および実施例Ｅ１３〜１６
ＣＥ４〜ＣＥ７およびＥ１３〜Ｅ１６の各々におけるブレンドまたはナノコンポジットは、（ａ）押出機の第１バレル温度を１００℃の温度に設定し、ダイを含む、残りの全ての温度制御押出機部品を１４５℃の温度に設定したこと；（ｂ）全てのポリマー樹脂およびナノフィラーマスターバッチは、押出機の後方供給口（バレル１）から加えたこと；および（ｃ）全てのフィラー成分、すなわちＡＴＨ、Ｃｌｏｉｓｉｔｅ（登録商標）、および／またはＩｒｇａｎｏｘ（登録商標）は、サイドスタッファーおよびウェイトロスフィーダーを備えたバレル８（９バレルのうちの）にて押出機に供給したこと；以外は試料Ｅ１の調製に使用したものに類似したプロセスにより調製した。
【００４８】
表３に示す通り、Ｅ１４ナノコンポジット（５重量％のＣｌｏｉｓｉｔｅ（登録商標）および２重量％のＥ／ＭＡＭＥ−１を含有する）は、ＣＥ４ナノコンポジット（５重量％のＣｌｏｉｓｉｔｅ（登録商標）を含有するがＥ／ＭＡＭＥを含有しない）のそれに比べて、高いＭＦＲおよび低い水分増加を有する。
【００４９】
表４に示す通り、ＣＥ７でＭＡＨ−ｇ−ＰＥの代わりにＥ／ＭＡＭＥを加えることにより、ＣＥ６のそれに比べて低い水分増加を有するＥＶＡ／ＡＴＨ組成物を生じることになる。加えて、Ｅ６またはＥ７で調製したナノクレイマスターバッチを使用してＣｌｏｉｓｉｔｅ（登録商標）を加えたＥ１５およびＥ１６の各々で、ナノコンポジットは、ＣＥ６またはＣＥ７のそれに比べて、匹敵する高いＬＯＩレベル（それぞれ、３１．２％および３５．７％）を維持した。さらに、Ｅ１５およびＥ１６の各々は、ＣＥ６に比べて、優れたＵＬ−９４評点（Ｖ−０）および低い水分増加（それぞれ、７．４重量％および８．６重量％）を有する。
【００５０】
【表３】
2011518229.tif 000004
【００５１】
【表４】
2011518229.tif 000005
【国際調査報告】
2011518229.tif 000006
2011518229.tif 000007
2011518229.tif 000008